СЫРЬЕВАЯ СМЕСЬ ДЛЯ ИЗГОТОВЛЕНИЯ ОБОЛОЧКИ КРУПНОГО ЗАПОЛНИТЕЛЯ
RAW MIX FOR BULK FILLER SHELL PRODUCTION

Изобретение относится к промышленности строительных материалов.
Известна сырьевая смесь для изготовления оболочки крупного заполнителя, содержащая, мас.%: портландцемент 65,0-68,0; мочевину 0,7-1,3; казеиновый клей 3,5-7,0; воду 24,0-27,0 [1].
Задачей изобретения является увеличение прочности сцепления оболочки с поверхностью крупного заполнителя.
Технический результат достигается тем, что сырьевая смесь для изготовления оболочки крупного заполнителя, содержащая портландцемент, мочевину, казеиновый клей, воду, дополнительно включает молотый кварцевый песок и измельченное на отрезки 3-7 мм минеральное волокно при следующем соотношении компонентов, мас.%: портландцемент 41,2-44,0; мочевина 0,3-0-5; казеиновый клей 4,0-7,0; молотый кварцевый песок 24,0-27,0; измельченное на отрезки 3-7 мм минеральное волокно 0,3-0,5; вода 24,0-27,0. Сырьевая смесь для изготовления оболочки крупного заполнителя дополнительно включает окрашивающую добавку в количестве 1,0-5,0 мас.%.
В таблице приведены составы сырьевой смеси.
Компоненты
Состав, мас.%:
1
2
3
4
Портландцемент
41,2
42,7
41,7
44,2
Мочевина
0,3
0,4
0,4
0,5
Казеиновый клей
7,0
5,5
4,5
4,0
Молотый кварцевый песок (удельная поверхность 3500-4500 см<sup>2</sup>/г)
27,0
25,0
24,0
24,0
Измельченное минеральное волокно:
- стеклянное
0,5
-
-
-
- асбестовое
-
-
-
0,3
- базальтовое
-
0,4
0,4
-
Вода
24,0
24,5
24,0
27,0
Окрашивающая добавка:
-
-
- пиролюзит
1,0
-
- сурик
-
5,0
Компоненты дозируют в требуемых количествах. Портландцемент, молотый кварцевый песок, измельченное на отрезки 3-7 мм минеральное волокно, окрашивающую добавку смешивают, добавляют воду с казеиновым клеем, мочевину к вновь смешивают. В емкость с приготовленной смесью погружают зерна крупного заполнителя (природный гравий, щебень или иной заполнитель), покрывают их поверхность слоем смеси, извлекают зерна и оставляют (на сетке) до затвердевания полученной оболочки на воздухе. При необходимости операцию повторяют несколько раз. Прочность сцепления оболочки с поверхностью крупного заполнителя (природного гравия, щебня) составит не менее 1 МПа для всех приведенных в таблице составов.
Источник информации
1. SU 656997.